(57)【要約】【課題】  加硫速度の改善された有機過酸化物硬化型シリコーンゴム組成物を提供することを目的とする。【解決手段】（Ａ）重合度３，０００以上を有し、及び、１分子中にケイ素原子に結合したアルケニル基を２個以上有するオルガノポリシロキサン：１００質量部、（Ｂ）ＢＥＴ法による比表面積５０ｍ２／ｇ以上を有する補強性シリカ：１０〜１００質量部、（Ｃ）アクリル酸亜鉛：０．０１〜２質量部、及び（Ｄ）有機過酸化物硬化触媒：０．１〜１０質量部、を含有する、シリコーンゴム組成物。【選択図】なし【特許請求の範囲】
【請求項１】
（Ａ）重合度３，０００以上を有し、及び、１分子中にケイ素原子に結合したアルケニル基を２個以上有するオルガノポリシロキサン：１００質量部、
（Ｂ）ＢＥＴ法による比表面積５０ｍ２／ｇ以上を有する補強性シリカ：１０〜１００質量部、
（Ｃ）アクリル酸亜鉛：０．０１〜２質量部、及び
（Ｄ）有機過酸化物硬化触媒：０．１〜１０質量部、
を含有する、シリコーンゴム組成物。
【請求項２】
さらに（Ｅ）成分として、下記式（２）
Ｒ１Ｏ［（Ｒ２）２ＳｉＯ２／２］ｍＲ１          （２）
（式中、Ｒ１は互いに独立に、アルキル基又は水素原子であり、Ｒ２は互いに独立に非置換又は置換の１価炭化水素基であり、及び、ｍは１〜５０の正数である）
で示されるオルガノシランまたはオルガノシロキサンを含む、請求項１記載のシリコーンゴム組成物。
【請求項３】
請求項１または２に記載のシリコーンゴム組成物を硬化して成る硬化物からなるシリコーンゴム部品。
【発明の詳細な説明】
【技術分野】
【０００１】
本発明は、シリコーンゴム組成物及び該組成物の硬化物であるシリコーンゴム部品に関する。
【背景技術】
【０００２】
シリコーンゴムは、優れた耐候性、電気特性、低圧縮永久歪性、耐熱性、耐寒性等の特性を有しているため、電気機器、自動車、建築、医療、食品等様々な分野で広く使用されている。例えば、リモートコントローラ、楽器等のゴム接点として使用されるラバーコンタクト、建築用ガスケット、定着ロール、現像ロール、転写ロール、帯電ロール、給紙ロール等の事務器用ロール、オーディオ装置等の防振ゴム、コンパクトディスク用パッキン、電線被覆材等に使用されている。
【０００３】
熱加硫型とよばれるシリコーンゴムの硬化は通常有機過酸化物硬化或いはハイドロジェンシロキサンと白金触媒を用いたいわゆる付加硬化が用いられる。付加硬化型シリコーンゴムは、加硫時間が早い、酸素阻害を受けないなどの優れた特徴を有するが、保存安定性に劣り、さらに硫黄化合物・リン化合物などによる被毒作用を受けやすいので、その使用条件は制約を受ける。一方、有機過酸化物加硫型シリコーンゴムには、その目的や用途によって、それに適合した各種の有機過酸化物が使用されている。しかしながら、熱分解温度が高い有機過酸化物を用いる場合は、加硫時間が長くなってしまうために成形に時間が掛かり、生産性が低下するという問題があった。
【０００４】
特許文献１には、有機過酸化物として、ｔｅｒｔ−ブチルペルオキシ−３，５，５−トリアルキルヘキサノアートを用い、ポリオルガノハイドロジェンシロキサンを併用することにより、加工成形時間が大幅に短縮され、しかも保存安定性に優れ、スコーチを起こさないという性質を兼ね備えたシリコーンゴム組成物が記載されている。しかし、この方法でも、加工成形時間をある程度短縮できるものの、その効果は十分でなく、金型脱形性を損ねるなどの問題があり実用面ではまだ不十分である。また、特許文献２には、パラメチルベンゾイルペルオキシドなどの比較的低温で分解する有機過酸化物を用いると加硫時間が短縮できることが記載されているが、成型物に過酸化物の分解残渣が酸として残り、耐熱性を損ねてしまう欠点があった。更に特許文献３には特定のリン酸エステルとパーオキシカーボネートの組み合わせで加硫速度を改善することが記載されているが、これも十分ではなかった。
【先行技術文献】
【特許文献】
【０００５】
【特許文献１】特開平８−２７３８２号公報
【特許文献２】特開平１０−１８２９７２号公報
【特許文献３】特開２００３−２９２６３１号公報
【発明の概要】
【発明が解決しようとする課題】
【０００６】
本発明は、上記事情に鑑みてなされたものであり、加硫速度の改善された有機過酸化物硬化型シリコーンゴム組成物を提供することを目的とする。
【課題を解決するための手段】
【０００７】
本発明者らは、上記目的を達成するため鋭意検討した結果、（Ａ）重合度３，０００以上を有し、１分子中にケイ素原子に結合したアルケニル基を２個以上有するオルガノポリシロキサン、（Ｂ）ＢＥＴ法による比表面積５０ｍ２／ｇ以上を有する補強性シリカ及び（Ｄ）有機過酸化物硬化触媒を含む有機過酸化物硬化型シリコーンゴム組成物において（Ｃ）アクリル酸亜鉛またはメタクリル酸亜鉛を特定量で添加することにより、従来の有機過酸化物硬化型シリコーンゴム組成物に比較して加硫速度が速くなり、生産性に優れ、尚且つ、物理物性が良好なシリコーンゴム成型物を与えることを見出した。
【０００８】
即ち、本発明は、
（Ａ）重合度３，０００以上を有し、及び、１分子中にケイ素原子に結合したアルケニル基を２個以上有するオルガノポリシロキサン：１００質量部、
（Ｂ）ＢＥＴ法による比表面積５０ｍ２／ｇ以上を有する補強性シリカ：１０〜１００質量部、
（Ｃ）アクリル酸亜鉛：０．０１〜２質量部、及び
（Ｄ）有機過酸化物硬化触媒：０．１〜１０質量部、
を含有する、シリコーンゴム組成物を提供する。
更に、本発明は、上記シリコーンゴム組成物を硬化して成る硬化物からなるシリコーンゴム部品を提供する。
【発明の効果】
【０００９】
本発明の有機過酸化物硬化型シリコーンゴム組成物は加硫速度が速く、良好な物理物性を与えるシリコーンゴム成形品を与える。
【００１０】
以下、本発明についてより詳細に説明する。
［（Ａ）アルケニル基含有オルガノポリシロキサン］
（Ａ）成分は、重合度３，０００以上を有し、１分子中にケイ素原子に結合したアルケニル基を２個以上有するオルガノポリシロキサンである。該アルケニル基含有オルガノポリシロキサンとしては、上記重合度を有するものであれば特に限定されないが、例えば、下記平均組成式（１）で表されるものが挙げられる。
ＲａＳｉＯ（４−ａ）／２          （１）
（式中、Ｒは互いに独立に、非置換又は置換の１価炭化水素基であり、ａは１．９５〜２．０５の正数である。ただし、Ｒのうち２個以上はアルケニル基である）
【００１１】
上記平均組成式（１）中、Ｒは互いに独立に、炭素数１〜１２、非置換又は置換の１価炭化水素基であり、好ましくは炭素数１〜１２、より好ましくは炭素数１〜８のアルキル基、好ましくは炭素数５〜１２、より好ましくは炭素数６〜８のシクロアルキル基、好ましくは炭素数２〜１２、より好ましくは炭素数２〜８のアルケニル基またはシクロアルケニル基、好ましくは炭素数６〜１２、より好ましくは６〜１０のアリール基、及び、好ましくは炭素数７〜１２、より好ましくは８〜１０のアラルキル基が挙げられる。例えば、メチル基、エチル基、プロピル基、ブチル基、ヘキシル基、オクチル基等のアルキル基、シクロペンチル基、シクロヘキシル基等のシクロアルキル基、ビニル基、アリル基、プロペニル基等のアルケニル基またはシクロアルケニル基、フェニル基、トリル基等のアリール基、ベンジル基、２−フェニルエチル基等のアラルキル基、あるいはこれらの基の水素原子の一部又は全部をハロゲン原子又はシアノ基等で置換したトリフルオロプロピル基等が挙げられる。中でも、メチル基、ビニル基、フェニル基、及び、トリフルオロプロピル基が好ましい。更に詳細には、オルガノポリシロキサンの主鎖がジメチルシロキサン単位からなるもの、又はこのジメチルポリシロキサンの主鎖の一部にフェニル基、ビニル基、３，３，３−トリフルオロプロピル基等を有するジフェニルシロキサン単位、メチルビニルシロキサン単位、及び、メチル−３，３，３−トリフルオロプロピルシロキサン単位等を導入したもの等が好適である。
【００１２】
上記式（１）において、ａは１．９５〜２．０５の正数である。オルガノポリシロキサンの形状は制限されるものでないが直鎖状であるのが好ましい。また、直鎖状であるがゴム弾性を損なわない範囲において分岐していてもよい。
【００１３】
（Ａ）成分のオルガノポリシロキサンは、ケイ素原子に結合したアルケニル基を１分子中に二個以上有する。好ましくはケイ素原子に結合する基のうち、０．００５〜１０モル％、特に０．００５〜８モル％がアルケニル基であることが好ましい。アルケニル基としては、上述したビニル基、アリル基、及びプロペニル基等があげられ、中でも、ビニル基が好ましい。
【００１４】
アルケニル基は、分子鎖末端にあるケイ素原子に結合していても、側鎖として分子鎖途中のケイ素原子に結合していても、その両方であってもよい。少なくとも１の分子鎖末端にあるケイ素原子に結合していることが好ましい。（Ａ）成分のオルガノポリシロキサンとしては、好ましくは、分子鎖両末端にジメチルビニルシリル基、メチルジビニルシリル基、及びトリビニルシリル基等を有するのがよい。
【００１５】
（Ａ）オルガノポリシロキサンは重合度３，０００以上を有し、好ましくは３，０００〜１００，０００を有し、特に好ましくは４，０００〜２０，０００を有する。重合度が３，０００未満であると、得られるシリコーンゴムが十分なゴム強度を有さない。該（Ａ）オルガノポリシロキサンは、１種を単独で使用してもよいし、分子構造や重合度の異なる２種以上を併用してもよい。
【００１６】
なお、本明細書において「重合度」とは平均重合度のことを指し、下記条件にて測定したゲルパーミエーションクロマトグラフィー（ＧＰＣ）によるポリスチレンを標準物質とした重量平均分子量から求めたものとする。
［測定条件］
展開溶媒：トルエン
流量：１ｍＬ／ｍｉｎ
検出器：示差屈折率検出器（ＲＩ）
カラム：ＫＦ−８０５Ｌ×２本（Ｓｈｏｄｅｘ社製）
カラム温度：２５℃
試料注入量：２０μＬ（濃度０．１質量％のトルエン溶液）
【００１７】
上記（Ａ）オルガノポリシロキサンは公知の方法、例えばオルガノハロゲノシランの１種又は２種以上を（共）加水分解縮合することにより、あるいは環状ポリシロキサンをアルカリ性又は酸性触媒を用いて開環重合することによって得ることができる。
【００１８】
［（Ｂ）補強性シリカ］
（Ｂ）成分は、ＢＥＴ法による比表面積５０ｍ２／ｇ以上を有する補強性シリカである。該補強性シリカとしては、例えば、煙霧質シリカ、焼成シリカ、及び沈降性シリカ等が例示されるが、これらに制限されるものでない。耐熱性の観点から煙霧質シリカが好ましい。
【００１９】
（Ｂ）補強性シリカはＢＥＴ法による比表面積５０ｍ２／ｇ以上を有し、好ましくは１００ｍ２／ｇ以上、特に好ましくは１００〜４００ｍ２／ｇを有する。該ＢＥＴ法による比表面積が上記下限値未満では、得られるシリコーンゴム成形品の機械的強度が不十分となる。
【００２０】
該補強性シリカは、必要に応じて、トリメチルクロロシラン、ジメチルジクロロシラン、及びメチルトリクロロシランなどのクロロシラン類、あるいはヘキサメチルジシラザン、１，３−ジビニル−１，１，３，３−テトラメチルジシラザン等のシラザン類等、公知の処理剤で、シリカ表面を疎水化処理したものであってもよい。
【００２１】
本発明のシリコーンゴム組成物における該補強性シリカの配合量は、（Ａ）オルガノポリシロキサン１００質量部に対して、１０〜１００質量部、好ましくは２０〜７０質量部、特に好ましくは３０〜６０質量部である。上記下限値未満では添加量が少なすぎて、得られるシリコーンゴムに十分な補強効果を与えることができない。また、上記上限値を超えると、シリコーンゴム組成物の加工性が悪くなり、またシリコーンゴムの機械的強度が低下してしまう。
【００２２】
［（Ｃ）アクリル酸亜鉛］
（Ｃ）成分は、アクリル酸亜鉛であり、シリコーンゴムの加硫特性を向上させるために機能する。該アクリル酸亜鉛を後述する（Ｄ）有機過酸化物硬化剤と併用することで、シロキサン鎖に新たにアクリル酸由来の架橋点を生成し、組成物全体の架橋点が増すため加硫速度が速くなる。
【００２３】
シリコーン組成物中における（Ｃ）アクリル酸亜鉛の配合量は、（Ａ）オルガノポリシロキサン１００質量部に対して０．０１〜２質量部、好ましくは０．０５〜１質量部である。上記下限値未満では、加硫速度を向上させる効果が不十分であり、上記上限値を超えると、シリコーンゴムの強度や伸び等の物理的特性が低下する。
【００２４】
［（Ｄ）有機過酸化物硬化触媒］
（Ｄ）成分は、有機過酸化物硬化触媒である。有機過酸化物は硬化阻害要因が付加硬化系触媒に比べて少ないため、取扱いの面などで好ましい。また、前記（Ｃ）成分と併用することでシリコーンゴム組成物の加硫速度を向上する。
【００２５】
有機過酸化物としては、例えばベンゾイルパーオキサイド、２，４−ジクロロベンゾイルパーオキサイド、ｐ−メチルベンゾイルパーオキサイド、ｏ−メチルベンゾイルパーオキサイド、２，４−ジクミルパーオキサイド、２，５−ジメチル−ビス（２，５−ｔ−ブチルパーオキシ）ヘキサン、ジ−ｔ−ブチルパーオキサイド、ｔ−ブチルパーベンゾエート、及び、１，６−ヘキサンジオール−ビス−ｔ−ブチルパーオキシカーボネート等が挙げられる。これらは１種を単独で使用してもよいし、２種以上を併用してもよい。中でも、２，４−ジクロロベンゾイルパーオキサイド、ｐ−メチルベンゾイルパーオキサイド、２，５−ジメチル−ビス（２，５−ｔ−ブチルパーオキシ）ヘキサン、及び２，４−ジクミルパーオキサイドが好ましい。
【００２６】
（Ｄ）有機過酸化物硬化触媒の量は、シリコーンゴム組成物を硬化させるのに十分な量であればよい。詳細には、（Ａ）オルガノポリシロキサン１００質量部に対して０．１〜１０質量部、好ましくは０．２〜５質量部である。
【００２７】
［（Ｅ）オルガノシラン／シロキサン］
本発明のシリコーンゴム組成物には、上記（Ａ）〜（Ｄ）成分に加え、更に（Ｅ）成分として、下記一般式（２）で表されるオルガノシラン又はシロキサンを含有することが好ましい。（Ｅ）成分を配合することにより、本発明のシリコーンゴム組成物の作業性、押出特性等が向上する。
Ｒ１Ｏ［（Ｒ２）２ＳｉＯ２／２］ｍＲ１          （２）
（式中、Ｒ１は互いに独立に、アルキル基又は水素原子であり、Ｒ２は、互いに独立に、非置換又は置換の１価炭化水素基であり、及びｍは１〜５０の正数である）
該オルガノシラン又はシロキサンは、分子鎖両末端にアルコキシ基又は水酸基を有している。
【００２８】
上記式（２）において、Ｒ１は、アルキル基又は水素原子である。アルキル基としては、例えば、メチル基、エチル基、プロピル基、及びブチル基等の炭素数１〜４のアルキル基が挙げられる。Ｒ１は好ましくは、メチル基、エチル基、または水素原子であるのがよい。
【００２９】
Ｒ２としては、好ましくは炭素数１〜１２の、非置換又は置換の１価炭化水素基であり、好ましくは、炭素数１〜１２、より好ましくは炭素数１〜８のアルキル基、炭素数５〜１２、より好ましくは炭素数６〜８のシクロアルキル基、炭素数２〜１２、好ましくは炭素数２〜８のアルケニル基、好ましくは炭素数６〜１２、より好ましくは６〜１０のアリール基、及び、好ましくは炭素数７〜１２、より好ましくは８〜１０のアラルキル基が挙げられる。例えば、メチル基、エチル基、プロピル基、ブチル基等のアルキル基、シクロヘキシル基等のシクロアルキル基、ビニル基、アリル基、ブテニル基、ヘキセニル基等のアルケニル基、フェニル基、トリル基等のアリール基、β−フェニルプロピル基等のアラルキル基、又はこれらの基の炭素原子に結合した水素原子の一部又は全部をハロゲン原子、シアノ基等で置換した例えばクロロメチル基、トリフルオロプロピル基、シアノエチル基等が挙げられ、メチル基、ビニル基、フェニル基、トリフルオロプロピル基が好ましく、メチル基、ビニル基、トリフルオロプロピル基が特に好ましい。
【００３０】
上記式（２）において、ｍは１〜５０の正数であり、好ましくは１〜３０の正数、特に好ましくは１〜２０の正数である。ｍが上記範囲内であれば、（Ｅ）成分を大量に配合しなくとも十分な添加効果が得られる。（Ｅ）成分を大量配合することによるゴム物性の低下が発生する恐れがない。
【００３１】
（Ｅ）成分の配合量は、（Ａ）オルガノポリシロキサン１００質量部に対して、０．１〜５０質量部が好ましく、０．５〜３０質量部が特に好ましい。０．１質量部以上であれば、添加効果が十分に得られ、５０質量部以下であれば、得られるシリコーンゴム組成物に粘着性が発生する恐れがない。従って、加工性が低下したり、得られるゴム物性が低下したりする恐れがない。
【００３２】
［その他の成分］
本発明のシリコーンゴム組成物には、上記成分に加え、任意成分として、必要に応じ、白金化合物、酸化鉄やハロゲン化合物のような難燃性付与剤や耐油性向上剤、老化防止剤、紫外線吸収剤、着色剤、離型剤等のシリコーンゴム組成物における公知の添加剤を添加することができる。
【００３３】
本発明のシリコーンゴム組成物の製造方法は、特に限定されないが、上述した成分の所定量を２本ロール、ニーダー、バンバリーミキサー等公知の混練機で混練することによって得ることができる。また必要により熱処理（加熱下での混練）をしてもよい。詳細には、（Ａ）及び（Ｂ）成分を混練し、必要に応じて熱処理してから室温において（Ｃ）及び（Ｄ）成分を添加し混練する方法が好ましい。熱処理する場合、熱処理温度、時間は特に制限されないが、１００〜２５０℃、特に１４０〜１８０℃で３０分〜５時間程度行うことが好ましい。
【００３４】
本発明のシリコーンゴム組成物を成形する際は、必要とされる用途（成形品）に応じて、適宜成形方法を選択すればよい。詳細には、コンプレッション成形、インジェクション成形、トランスファー成形、常圧熱気加硫、及びスチーム加硫等が挙げられる。硬化条件は特に限定されず、硬化方法や成形品に応じて適宜選択すればよい。一般的には、８０〜６００℃、特に１００〜４５０℃で、数秒〜数日、特に５秒〜１時間程度で行うことができる。また、必要に応じて２次加硫してもよい。２次加硫は通常１８０〜２５０℃で１〜１０時間程度で行うことができる。
【実施例】
【００３５】
以下、実施例及び比較例を示し、本発明をより詳細に説明するが、本発明は下記の実施例に制限されるものではない。
【００３６】
［実施例１］
主鎖であるジオルガノシロキシ単位が、ジメチルシロキサン単位９９．８５０モル％、メチルビニルシロキサン単位０．１５モル％からなり、分子鎖両末端がジメチルビニルシリル基で封鎖された、重合度４，０００を有するオルガノポリシロキサン１００質量部、ＢＥＴ法による比表面積２００ｍ２／ｇの煙霧質シリカ（アエロジル２００（日本アエロジル（株）製））６０質量部、及び、両末端にシラノール基を有し、重合度１０を有するジメチルポリシロキサン１５質量部をニーダーで配合し、１５０℃で２時間熱処理を行った。得られた混合物にアクリル酸亜鉛を２本ロールで０．２質量部添加し、次いで２，５−ジメチル−ビス（２，５−ｔ−ブチルパーオキシ）ヘキサン０．５質量部を添加し、シリコーンゴム組成物を得た。
【００３７】
［実施例２］
主鎖であるジオルガノシロキシ単位が、ジメチルシロキサン単位９９．９８０モル％、及びメチルビニルシロキサン単位０．０２０モル％からなり、分子鎖両末端がジメチルビニルシリル基で封鎖された、重合度８，０００を有するオルガノポリシロキサン９０質量部、ジメチルシロキサン単位９０．０モル％、及びメチルビニルシロキサン単位１０．０モル％からなり、分子鎖両末端がジメチルビニルシリル基で封鎖された重合度８，０００を有するオルガノポリシロキサン１０質量部、ＢＥＴ法による比表面積１３０ｍ２／ｇの煙霧質シリカ（アエロジル１３０（日本アエロジル（株）製））４０質量部、及び両末端にシラノール基を有し、重合度１０を有するジメチルポリシロキサン１５質量部をニーダーで配合し、１５０℃で２時間熱処理を行った。得られた混合物にアクリル酸亜鉛を２本ロールで０．３質量部添加し、次いでパラメチルベンゾイルパーオキサイド０．７質量部を添加し、シリコーンゴム組成物を得た。
【００３８】
[加硫速度測定]
上記実施例１及び２で得たシリコーンゴム組成物の加硫速度を、レオメーターＭＤＲ２０００（アルファテクノロジーズ社製品）を用いて測定した。詳細には、円盤状のステージに各シリコーンゴム組成物を載せ、ねじれ方向のトルク（力）をかけながら、それぞれ実施例１の組成物は１７０℃／１０分で、実施例２の組成物は１２０℃/１０分で、加熱し硬化させ、振れ角１度にて以下の値を測定した。
Ｔ１０：加硫が１０％進行する（即ち、加硫曲線においてトルクが最大トルク値ＭＨの１０％に達するまで）のに要した加熱初期からの時間（＝加硫開始点）
Ｔ９０：加硫が９０％進行する（即ち、加硫曲線においてトルクが最大トルク値ＭＨの９０％に達するまで）のに要した加熱初期からの時間（＝最適加硫点）
ＭＨ：最大トルクとは、１７０℃／１０分または１２０℃／１０分の条件で、加硫曲線が安定した領域での特定時間における最大トルク値である。本実施例及び比較例での特定時間は１０分である。シリコーンゴム組成物の硬化が進むにつれてトルクは上昇し、該最大トルクの時点は一般的に硬化が完了した時点を意味する。
結果を表１に示す。
【００３９】
[物理物性評価]
上記実施例１及び２で得たシリコーンゴム組成物を、それぞれ実施例１は１次加硫１７０℃／１０分、２次加硫２００℃／２時間、及び実施例２は１２０℃/１０分、２次加硫２００℃／２時間の条件でプレス成形して、２ｍｍ厚のシリコーンゴム成形品を作製した。該成形品について、ＪＩＳ  Ｋ  ６２４９：２００３に準拠する方法にて硬さ（デュロメータｔｙｐｅＡ）、引張強さ、及び切断時伸びを測定した。結果を表１に示す（即ち、エージング前の初期物理物性）。
【００４０】
［比較例１］
アクリル酸亜鉛を添加しなかった以外は実施例１を繰り返し、シリコーンゴム組成物を得た。得られたシリコーンゴム組成物について実施例１同様の方法にて加硫速度および物理物性を測定した。結果を表１に示す。
【００４１】
［比較例２］
アクリル酸亜鉛の量を５．０質量部に変更して添加した以外は実施例１を繰り返してシリコーンゴム組成物を得た。得られたシリコーンゴム組成物について実施例１同様の方法にて加硫速度および物理物性を測定した。結果を表１に示す。
【００４２】
［比較例３］
アクリル酸亜鉛の量を０．００５質量部に変更して添加した以外は実施例１を繰り返してシリコーンゴム組成物を得た。得られたシリコーンゴム組成物について実施例１同様の方法にて加硫速度および物理物性を測定した。結果を表１に示す。
【００４３】
［比較例４］
実施例２において、パラメチルベンゾイルパーオキサイドを付加型ゴム加硫剤Ｃ−２５Ａ／Ｃ−２５Ｂ（０．５／２．０質量比）（信越化学工業株式会社製品）に替えた以外は実施例２を繰り返してシリコーンゴム組成物を得た。得られたシリコーンゴム組成物を用いて、実施例２同様の方法にて加硫速度および物理物性を測定した。結果を表１に示す。
【００４４】
［比較例５］
比較例４において、アクリル酸亜鉛を添加しない以外は比較例４を繰り返してシリコーンゴム組成物を得た。得られたシリコーンゴム組成物について、実施例２同様の方法にて加硫速度および物理物性を測定した。結果を表１に示す。
【００４５】
［比較例６］
アクリル酸亜鉛を添加しなかった以外は実施例２を繰り返し、シリコーンゴム組成物を得た。得られたシリコーンゴム組成物について実施例２同様の方法にて加硫速度および物理物性を測定した。結果を表１に示す。
【００４６】
［比較例７］
実施例２においてアクリル酸亜鉛に替えてメタクリル酸亜鉛を０．３質量部添加した他は実施例２を繰り返して、シリコーンゴム組成物を得た。得られたシリコーンゴム組成物について、実施例２同様の方法にて加硫速度および物理物性を測定した。
【００４７】
【表１】
2019203090.tif 000002
【００４８】
表１に示す通り、アクリル酸亜鉛を添加したシリコーンゴム組成物（実施例１及び２）は、アクリル酸亜鉛を添加していないシリコーンゴム組成物（比較例１及び６）及びアクリル酸亜鉛の量が少なすぎるシリコーンゴム組成物（比較例３）に比べて加硫速度が速く、さらに、得られるシリコーンゴムは、アクリル酸亜鉛を添加していないシリコーンゴムと同等の良好な物理特性を有した（実施例１と比較例１及び３の対比、及び実施例２と比較例６の対比）。当該加硫速度を速める効果は、メタアクリル酸亜鉛を添加したシリコーンゴム組成物（比較例７）より優れたものであった。また、アクリル酸亜鉛の量が多すぎるシリコーンゴム組成物（比較例２）では、加硫速度は改善されるが、物理物性（引張強さ、切断時伸び）が著しく低下した（実施例１と比較例２の対比）。尚、比較例４及び５に示すように、付加硬化性シリコーンゴム組成物ではアクリル酸亜鉛を添加しても加硫速度は速くならない。
【産業上の利用可能性】
【００４９】
本発明の有機過酸化物硬化型シリコーンゴム組成物は加硫速度が速く、且つ、良好な物理物性を与えるシリコーンゴム成形品を与える。
【００５０】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。